(57)【要約】【課題】  ポリオレフィン樹脂系被着体およびセルロース系被着体のいずれに対しても優れた接着性を有し、しかも被着体が乾燥状態であっても湿潤状態であっても、接着直後から長期保管後に至るまで優れた接着性を発現するホットメルト接着剤を提供する。【解決手段】  酸変性熱可塑性ブロック共重合体、粘接着性付与樹脂、可塑化オイルおよびワックスが含有されてなることを特徴とするホットメルト接着剤、および、酸変性熱可塑性ブロック共重合体１００重量部に対し、粘接着性付与樹脂５０〜８００重量部、可塑化オイル５〜５００重量部およびワックス１〜５０重量部が含有されてなることを特徴とする上記ホットメルト接着剤。【選択図】  なし【特許請求の範囲】
【請求項１】
酸変性熱可塑性ブロック共重合体、粘接着性付与樹脂、可塑化オイルおよびワックスが含有されてなることを特徴とするホットメルト接着剤。
【請求項２】
酸変性熱可塑性ブロック共重合体１００重量部に対し、粘接着性付与樹脂５０〜８００重量部、可塑化オイル５〜５００重量部およびワックス１〜５０重量部が含有されてなることを特徴とする請求項１に記載のホットメルト接着剤。
【発明の詳細な説明】
【技術分野】
【０００１】
本発明は、ホットメルト接着剤に関する。より詳しくは、ポリオレフィン樹脂系フィルムなどのポリオレフィン樹脂系材料や、織布、不織布、繊維の圧縮体、紙製品などのセルロース系材料等からなる被着体に対して優れた接着性を有し、しかも被着体が乾燥状態であっても湿潤状態であっても、接着直後から長期保管後にわたって優れた接着性を発現し、例えば、紙おむつや生理ナプキンなどの使い捨ての衛生用品用として好適に用いられるホットメルト接着剤に関する。なお、本発明で言うフィルムにはシートも包含される。
【背景技術】
【０００２】
従来より、ポリオレフィン樹脂系フィルムのようなポリオレフィン樹脂系材料や、織布、不織布、繊維の圧縮体、紙製品などのようなセルロース系材料等からなる被着体の接着には、例えば、熱可塑性ブロック共重合体を主成分とするゴム（エラストマー）系ホットメルト接着剤や、エチレン−プロピレン−ブテン共重合体やエチレン−酢酸ビニル共重合体等を主成分とするポリオレフィン樹脂系ホットメルト接着剤が広く使用されている。
【０００３】
特に、熱可塑性ブロック共重合体を主成分とするゴム系ホットメルト接着剤は、ポリオレフィン樹脂系材料からなる被着体（以下、「ポリオレフィン樹脂系被着体」と記す）に対して優れた接着性を発現し、かつ、粘着性が強く、凝集力や耐熱性、耐クリープ性等も高いため、例えば、衛生用品用材料として一般的に用いられているポリエチレン樹脂系フィルムやポリプロピレン樹脂系不織布等を接着するための接着剤として広く使用されている。
【０００４】
しかし、ゴム系ホットメルト接着剤は、通常、セルロース系材料からなる被着体（以下、「セルロース系被着体」と記す）のような極性基を有する被着体に対しては親和性が良くなく、しかも例えばパルプのような柔軟な被着体に対しては、ゴム系ホットメルト接着剤の有する弾力性により接着時に圧着した圧力が逃げやすく、十分な圧着効果を得られない。このため、比較的多孔質の被着体に対しては、アンカー効果（投錨効果）やフック効果（投鉤効果）のような物理的な接着作用さえ得ることが困難である。
【０００５】
このような場合、被着体の本来の破壊強度が低いと、乾燥状態では実用に耐え得る接着強度を得ることができるものの、湿潤状態では接着強度が著しく低下して実用に耐えられなくなるという問題点がある。
【０００６】
このような問題点を解決するために、例えば、ゴム系熱可塑性ブロック共重合体（スチレン−エチレン−ブチレン−スチレン系ブロック共重合体）が変性されて、１分子中に少なくとも１つのカルボキシル基を有するか、または、その酸価が１以上とされた変性熱可塑性ブロック共重合体を含むゴム系熱可塑性ブロック共重合体を主成分としてなる、特に、湿潤状態にあるセルロース系被着体に対する接着性が改善されたホットメルト接着剤が開示されている。
【特許文献１】特開平７−２２８８５３号公報
【０００７】
しかし、このようなホットメルト接着剤は、接着直後においては、乾燥状態にあるセルロース系被着体および湿潤状態にあるセルロース系被着体のいずれに対しても優れた接着性を発現するが、時間経過に伴って（経時的に）ホットメルト接着剤がセルロース系被着体中に浸透していくため、長期保管後の乾燥状態にあるセルロース系被着体に対する接着性が低下してしまうという問題点がある。
【発明の開示】
【発明が解決しようとする課題】
【０００８】
本発明の目的は、上記問題点に鑑み、ポリオレフィン樹脂系被着体およびセルロース系被着体のいずれに対しても優れた接着性を有し、しかも被着体が乾燥状態であっても湿潤状態であっても、接着直後から長期保管後に至るまで優れた接着性を発現するホットメルト接着剤を提供することにある。
【課題を解決するための手段】
【０００９】
請求項１に記載の発明（本発明）によるホットメルト接着剤は、酸変性熱可塑性ブロック共重合体、粘接着性付与樹脂、可塑化オイルおよびワックスが含有されてなることを特徴とする。
【００１０】
また、請求項２に記載の発明によるホットメルト接着剤は、上記請求項１に記載のホットメルト接着剤において、酸変性熱可塑性ブロック共重合体１００重量部に対し、粘接着性付与樹脂５０〜８００重量部、可塑化オイル５〜５００重量部およびワックス１〜５０重量部が含有されてなることを特徴とする。
【００１１】
本発明のホットメルト接着剤は、必須成分として酸変性熱可塑性ブロック共重合体を含有する。上記酸変性熱可塑性ブロック共重合体は、本発明のホットメルト接着剤のベースポリマー（主成分）として機能する。
【００１２】
上記酸変性熱可塑性ブロック共重合体とは、熱可塑性ブロック共重合体が変性されて、１分子中に少なくとも１個のカルボキシル基が導入されているか、または、その酸価が１以上となされているものである。
【００１３】
上記熱可塑性ブロック共重合体としては、特に限定されるものではないが、例えば、下記（１）〜（５）の一般式で表される熱可塑性ブロック共重合体等が挙げられる。これらの熱可塑性ブロック共重合体は、単独で用いられても良いし、２種類以上が併用されても良い。
（１）（Ａ−Ｂ）n Ｍ
（２）Ａ−（Ｂ−Ａ）m 
（３）（Ｂ−Ａ）n 
（４）Ｂ−（Ａ−Ｂ）m 
（５）Ａ−Ｂ
【００１４】
上記（１）〜（５）の一般式において、Ａは、ビニル芳香族炭化水素重合体ブロックを示し、Ｂは、ブタジエン重合体ブロック、イソプレン重合体ブロック、ブタジエンの水素添加物重合体ブロック、イソプレンの水素添加物重合体ブロックのいずれかを示し、Ｍは、少なくとも１個の重合鎖が結合している多官能性化合物の残査もしくは残基（カップリング剤）を示し、ｎは、２以上の自然数を示し、ｍは、１以上の自然数を示す。
【００１５】
上記（１）〜（５）の一般式において、Ａで示されるビニル芳香族炭化水素重合体ブロックを形成するビニル芳香族炭化水素モノマーとしては、特に限定されるものではないが、例えば、スチレン、ｏ−メチルスチレン、ｐ−メチルスチレン、ｐ−ｔｅｒｔ−ブチルスチレン、１，３−ジメチルスチレン、α−メチルスチレン、ビニルナフタレン、ビニルアントラセン等が挙げられ、なかでも、スチレンが一般的かつ好適に用いられる。これらのビニル芳香族炭化水素モノマーは、単独で用いられても良いし、２種類以上が併用されても良い。また、（１）〜（５）の一般式で表される熱可塑性ブロック共重合体を構成するビニル芳香族炭化水素重合体ブロックは、同一のビニル芳香族炭化水素モノマーから形成されていても良いし、異なるビニル芳香族炭化水素モノマーから形成されていても良い。
【００１６】
上記ビニル芳香族炭化水素重合体ブロックは、特に限定されるものではないが、常温以上のガラス転移温度（Ｔｇ）を有していることが好ましい。ビニル芳香族炭化水素重合体ブロックのＴｇが常温未満であると、得られるホットメルト接着剤の凝集力、耐熱性、耐クリープ性等が不十分となることがある。また、上記ビニル芳香族炭化水素重合体ブロックは、同一の分子量であっても良いし、異なる分子量であっても良い。
【００１７】
前記（１）〜（５）の一般式において、Ｂで示されるブタジエン重合体ブロック、イソプレン重合体ブロック、ブタジエンの水素添加物重合体ブロック、イソプレンの水素添加物重合体ブロックは、同一の重合体ブロックであっても良いし、異なる重合体ブロックであっても良い。また、上記ブタジエン重合体ブロック、イソプレン重合体ブロック、ブタジエンの水素添加物重合体ブロック、イソプレンの水素添加物重合体ブロックは、同一の分子量であっても良いし、異なる分子量であっても良い。
【００１８】
上記ブタジエン重合体ブロック、イソプレン重合体ブロック、ブタジエンの水素添加物重合体ブロック、イソプレンの水素添加物重合体ブロックは、ホットメルト接着剤に付与したい性能やホットメルト接着剤の用途等に対応して適宜選択されれば良いが、一般的には、ホットメルト接着剤に優れた粘着性や接着力を付与したい場合には、ブタジエン重合体ブロックまたはイソプレン重合体ブロックを選択することが好ましく、また、ホットメルト接着剤に優れた熱安定性や耐酸化性（耐老化性）を付与したい場合には、ブタジエンの水素添加物重合体ブロックまたはイソプレンの水素添加物重合体ブロックを選択することが好ましい。
【００１９】
上記熱可塑性ブロック共重合体は、特に限定されるものではないが、ビニル芳香族炭化水素重合体ブロックの含有量が１５〜４５重量％であることが好ましい。熱可塑性ブロック共重合体中におけるビニル芳香族炭化水素重合体ブロックの含有量が１５重量％未満であると、得られるホットメルト接着剤の凝集力、耐熱性、耐クリープ性等が不十分となることがあり、逆に熱可塑性ブロック共重合体中におけるビニル芳香族炭化水素重合体ブロックの含有量が４５重量％を超えると、得られるホットメルト接着剤の初期粘着性（タック）や接着力等が不十分となることがある。
【００２０】
本発明のホットメルト接着剤に必須成分として含有される酸変性熱可塑性ブロック共重合体は、上述した熱可塑性ブロック共重合体が変性されて、１分子中に少なくとも１個のカルボキシル基が導入されているか、または、その酸価が１以上となされている。なお、上記酸価とは、酸変性熱可塑性ブロック共重合体１ｇを中和するのに必要な酢酸ナトリウムの消費量（ｍｇ）のことを言う。
【００２１】
上記カルボキシル基は、特に限定されるものではないが、例えば、熱可塑性ブロック共重合体に不飽和カルボン酸もしくは不飽和カルボン酸無水物をグラフト変性することにより導入される。
【００２２】
上記グラフト変性に用いられる不飽和カルボン酸もしくは不飽和カルボン酸無水物としては、特に限定されるものではないが、例えば、マレイン酸、無水マレイン酸、フマル酸、イタコン酸、無水イタコン酸、アクリル酸、メタクリル酸、クロトン酸、ソルビン酸、桂皮酸、無水桂皮酸、ビニル酢酸等が挙げられる。これらの不飽和カルボン酸もしくは不飽和カルボン酸無水物は、単独で用いられても良いし、２種類以上が併用されても良い。      
【００２３】
本発明においては、上記１分子中に少なくとも１個のカルボキシル基が導入されているか、または、その酸価が１以上となされている酸変性熱可塑性ブロック共重合体は、単独で用いられても良いし、２種類以上が併用されても良い。
【００２４】
本発明のホットメルト接着剤は、必須成分として粘接着性付与樹脂を含有する。上記粘接着性付与樹脂は、本発明のホットメルト接着剤の粘接着性の向上に寄与する。
【００２５】
上記粘接着性付与樹脂としては、ホットメルト接着剤に一般的に用いられる粘接着性付与樹脂で良く、特に限定されるものではないが、例えば、ガムロジン、トールロジン、ウッドロジン、不均斉化ロジン、重合ロジン、これらロジンのグリセリンエステルやペンタエリスリトールエステル、これらの水素添加物などのロジン系樹脂、テルペン樹脂、炭化水素変性テルペン樹脂、これらの水素添加物などのテルペン系樹脂、テルペンフェノール樹脂、テルペンフェノール樹脂の水素添加物などのテルペンフェノール系樹脂、脂肪族系石油樹脂、脂環族系石油樹脂、芳香族系石油樹脂、テルペン−石油樹脂共重合体のような共重合体系石油樹脂、ジシクロペンタジエン系石油樹脂、ピュアーモノマー系石油樹脂、これらの水素添加物などの石油系樹脂、スチレン系樹脂、クマロンインデン系樹脂、アルキルフェノール系樹脂、キシレン系樹脂、ダンマル、コーパル、シェラック等が挙げられ、なかでも、一般的に酸変性熱可塑性ブロック共重合体に対する相溶性が良く、熱安定性や光安定性も良いことから、水添ロジン系樹脂、水添テルペン系樹脂、水添石油系樹脂等が好適に用いられる。これらの粘接着性付与樹脂は、単独で用いられても良いし、２種類以上が併用されても良い。
【００２６】
本発明のホットメルト接着剤においては、前記酸変性熱可塑性ブロック共重合体１００重量部に対し、上記粘接着性付与樹脂５０〜８００重量部が含有されていることが好ましく、より好ましくは２００〜５００重量部である。
【００２７】
酸変性熱可塑性ブロック共重合体１００重量部に対する粘接着性付与樹脂の含有量が５０重量部未満であると、ホットメルト接着剤の溶融粘度が高くなって、塗布適性や被着体に対する濡れ性が不十分となることがあり、逆に酸変性熱可塑性ブロック共重合体１００重量部に対する粘接着性付与樹脂の含有量が８００重量部を超えると、ホットメルト接着剤が硬く脆くなってしまうことがある。
【００２８】
本発明のホットメルト接着剤は、必須成分として可塑化オイルを含有する。上記可塑化オイルは、本発明のホットメルト接着剤の濡れ性、アンカー性（投錨性）、初期粘着性（タック）等の向上に寄与する。
【００２９】
上記可塑化オイルとしては、ホットメルト接着剤に一般的に用いられる可塑化オイルで良く、特に限定されるものではないが、例えば、パラフィン系オイル、ナフテン系オイル、アロマチック系オイル、これらの混合オイル等が挙げられる。これらの可塑化オイルは、単独で用いられても良いし、２種類以上が併用されても良い。
【００３０】
前記熱可塑性ブロック共重合体を表す（１）〜（５）の一般式において、Ｂがブタジエン重合体ブロックである場合、上記可塑化オイルのなかでも、ホットメルト接着剤の凝集力低下を起こしにくく、熱安定性が良く、臭気も少ないことから、特に限定されるものではないが、アロマチック成分の含有量が７重量％以下であり、ナフテン成分の含有量が３０重量％以上であって、かつ、パラフィン成分も含有する可塑化オイルが好適に用いられる。
【００３１】
上記可塑化オイル中におけるアロマチック成分の含有量が７重量％を超えると、ホットメルト接着剤の凝集力が低下して接着力が乏しくなったり、熱安定性が低下したり、臭気が激しくなることがある。また、可塑化オイル中におけるナフテン成分の含有量が３０重量％未満であると、前記酸変性熱可塑性ブロック共重合体との相溶性が低下して、ホットメルト接着剤から可塑化オイルがブリードアウトし、滲み出しやべたつき等を生じることがある。
【００３２】
前記熱可塑性ブロック共重合体を表す（１）〜（５）の一般式において、Ｂがイソプレン重合体ブロック、ブタジエンの水素添加物重合体ブロック、イソプレンの水素添加物重合体ブロックのいずれかである場合、上記可塑化オイルのなかでも、ホットメルト接着剤の凝集力低下を起こしにくく、熱安定性が良く、臭気も少ないことから、特に限定されるものではないが、アロマチック成分の含有量が２重量％以下であり、パラフィン成分の含有量が５０重量％以上であって、かつ、ナフテン成分も含有する可塑化オイルが好適に用いられる。
【００３３】
上記可塑化オイル中におけるアロマチック成分の含有量が２重量％を超えると、ホットメルト接着剤の凝集力が低下して接着力が乏しくなったり、熱安定性が低下したり、臭気が激しくなることがある。また、可塑化オイル中におけるパラフィン成分の含有量が５０重量％未満であると、前記酸変性熱可塑性ブロック共重合体との相溶性が低下して、ホットメルト接着剤から可塑化オイルがブリードアウトし、滲み出しやべたつき等を生じることがある。
【００３４】
本発明のホットメルト接着剤においては、前記酸変性熱可塑性ブロック共重合体１００重量部に対し、上記可塑化オイル５〜５００重量部が含有されていることが好ましく、より好ましくは１００〜３００重量部である。
【００３５】
酸変性熱可塑性ブロック共重合体１００重量部に対する可塑化オイルの含有量が５重量部未満であると、ホットメルト接着剤の溶融粘度が高くなって、塗布適性や被着体に対する濡れ性が不十分となることがあり、逆に酸変性熱可塑性ブロック共重合体１００重量部に対する可塑化オイルの含有量が５００重量部を超えると、ホットメルト接着剤の凝集力が不十分となることがある。
【００３６】
本発明のホットメルト接着剤は、必須成分としてワックスを含有する。上記ワックスは、本発明のホットメルト接着剤を用いてポリオレフィン樹脂系被着体やセルロース系被着体を接着した際の長期保管後における乾燥時接着性の低下を極めて効果的に防止する機能を果たすとともに、本発明のホットメルト接着剤の粘度調整や固化速度（セットタイム）調整にも寄与する。
【００３７】
上記ワックスとしては、ホットメルト接着剤に一般的に用いられるワックスで良く、特に限定されるものではないが、例えば、フィッシャートロプシュワックス、ポリエチレンワックス、ポリプロピレンワックス、アタクチックポリプロピレンなどの合成ワックス、パラフィンワックス、マイクロクリスタリンワックス、ペトラタムなどの石油ワックス、モンタンワックス、木ロウ、カルバナロウ、ミツロウなどの天然ワックス等が挙げられ、なかでも、物性のばらつきが比較的小さく、耐酸化劣化性も良好であることから、合成ワックスや石油ワックスが好適に用いられる。これらのワックスは、単独で用いられても良いし、２種類以上が併用されても良い。
【００３８】
本発明のホットメルト接着剤においては、前記酸変性熱可塑性ブロック共重合体１００重量部に対し、上記ワックス１〜５０重量部が含有されていることが好ましく、より好ましくは１０〜４０重量部である。
【００３９】
酸変性熱可塑性ブロック共重合体１００重量部に対するワックスの含有量が１重量部未満であると、ポリオレフィン樹脂系被着体やセルロース系被着体を接着した際の長期保管後における乾燥時接着性の低下抑制効果を十分に得られないことがあり、逆に酸変性熱可塑性ブロック共重合体１００重量部に対するワックスの含有量が５０重量部を超えると、ホットメルト接着剤が硬く脆くなってしまうことがある。
【００４０】
本発明のホットメルト接着剤には、必須成分である酸変性熱可塑性ブロック共重合体、粘接着性付与樹脂、可塑化オイルおよびワックスに加えるに、本発明の課題達成を阻害しない範囲で必要に応じて、例えば、フェノール系酸化防止剤や有機硫黄系酸化防止剤などの酸化防止剤（老化防止剤）、熱安定剤、光安定剤、紫外線吸収剤、充填剤、可塑化オイル以外の軟化剤（可塑剤）、界面活性剤、カップリング剤、着色剤、帯電防止剤、難燃剤等の各種添加剤の１種類もしくは２種類以上が添加されていても良い。
【００４１】
上記フェノール系酸化防止剤としては、特に限定されるものではないが、例えば、２，６−ジ−ｔｅｒｔ−ブチル−４−メチルフェノール、ｎ−オクタデシル−３−（３，５−ジ−ｔｅｒｔ−ブチル−４−ヒドロキシフェニル）プロピオネート、２−ｔｅｒｔ−ブチル−６−（３−ｔｅｒｔ−ブチル−２−ヒドロキシ−５−メチルベンジル）−４−メチルフェニルアクリレート、テトラキス［メチレン−３−（３，５−ジ−ｔｅｒｔ−ブチル−４−ヒドロキシフェニル）プロピオネート］メタン等が挙げられる。これらのフェノール系酸化防止剤は、単独で用いられても良いし、２種類以上が併用されても良い。
【００４２】
上記有機硫黄系酸化防止剤としては、特に限定されるものではないが、例えば、ジラウリル−３，３’−チオジプロピオネート、ジミリスチル−３，３’−チオジプロピオネート、ジステアリル−３，３’−チオジプロピオネート、ペンタエリスリチルテトラキス（３−ラウリルチオプロピオネート）等が挙げられる。これらの有機硫黄系酸化防止剤は、単独で用いられても良いし、２種類以上が併用されても良い。
【００４３】
上記フェノール系酸化防止剤および有機硫黄系酸化防止剤は、それぞれ単独で用いられても良いし、両者が併用されても良い。
【００４４】
本発明のホットメルト接着剤の製造方法は、特に限定されるものではないが、例えば、加熱装置を備えた攪拌混練機やロール、バンバリーミキサー、ニーダー、押出機等を用いて、必須成分である前記酸変性熱可塑性ブロック共重合体、粘接着性付与樹脂、可塑化オイルおよびワックスの各所定量と、必要に応じて添加される上記各種添加剤の１種類もしくは２種類以上の各所定量とを加熱溶融し、均一に攪拌混練することにより、所望のホットメルト接着剤を得ることができる。
【発明の効果】
【００４５】
本発明のホットメルト接着剤は、酸変性熱可塑性ブロック共重合体、粘接着性付与樹脂、可塑化オイルおよびワックスが含有されてなるので、ポリオレフィン樹脂系被着体およびセルロース系被着体のいずれに対しても優れた接着性を有し、しかも被着体が乾燥状態であっても湿潤状態であっても、接着直後から長期保管後に至るまで優れた接着性を発現する。
【００４６】
特に、本発明のホットメルト接着剤は、ワックスを含有するので、ポリオレフィン樹脂系被着体やセルロース系被着体を接着した際に、長期保管後においても優れた乾燥時接着性を発現する。
【００４７】
また、本発明のホットメルト接着剤は、酸変性熱可塑性ブロック共重合体１００重量部に対し、粘接着性付与樹脂５０〜８００重量部、可塑化オイル５〜５００重量部およびワックス１〜５０重量部が含有されてなるものとすることにより、上記効果がより確実なものとなる。
【発明を実施するための最良の形態】
【００４８】
本発明をさらに詳しく説明するため以下に実施例を挙げるが、本発明はこれらの実施例のみに限定されるものではない。
【実施例】
【００４９】
本実施例においては以下に示す原材料を用いた。
１．酸変性熱可塑性ブロック共重合体
・マレイン酸変性スチレン−エチレン−ブチレン−スチレン共重合体（商品名「タフテックＭ１９４３」、旭化成社製）
２．粘接着性付与樹脂
・Ｃ９系完全水添石油樹脂（商品名「アルコンＰ−９０」、荒川化学工業社製）
３．可塑化オイル
・パラフィン系オイル（商品名「ダイアナプロセスオイルＰＷ−９０」、出光石油社製）
４．ワックス
・フィッシャートロプシュワックス（商品名「ＦＴ−１００」、シェル化学社製）
５．酸化防止剤
・フェノール系酸化防止剤（商品名「イルガノックス１０１０」、チバスペシャルティケミカルズ社製）
【００５０】
（実施例１）
酸変性熱可塑性ブロック共重合体としてマレイン酸変性スチレン−エチレン−ブチレン−スチレン共重合体「タフテックＭ１９４３」１００重量部、粘接着性付与樹脂としてＣ９系完全水添石油樹脂「アルコンＰ−９０」４００重量部、可塑化オイルとしてパラフィン系オイル「ダイアナプロセスオイルＰＷ−９０」１７０重量部、ワックスとしてフィッシャートロプシュワックス「ＦＴ−１００」２０重量部および酸化防止剤としてフェノール系酸化防止剤「イルガノックス１０１０」３重量部を、加熱装置を備えた攪拌混練機中に投入した後、１３０〜１９０℃で加熱溶融し、均一に攪拌混練して、ホットメルト接着剤を製造した。
【００５１】
（実施例２）
酸変性熱可塑性ブロック共重合体としてマレイン酸変性スチレン−エチレン−ブチレン−スチレン共重合体「タフテックＭ１９４３」１００重量部、粘接着性付与樹脂としてＣ９系完全水添石油樹脂「アルコンＰ−９０」３７０重量部、可塑化オイルとしてパラフィン系オイル「ダイアナプロセスオイルＰＷ−９０」２００重量部、ワックスとしてフィッシャートロプシュワックス「ＦＴ−１００」３０重量部および酸化防止剤としてフェノール系酸化防止剤「イルガノックス１０１０」３重量部を、加熱装置を備えた攪拌混練機中に投入した後、１３０〜１９０℃で加熱溶融し、均一に攪拌混練して、ホットメルト接着剤を製造した。
【００５２】
（比較例１）
ワックスとしてのフィッシャートロプシュワックス「ＦＴ−１００」を含有させなかったこと以外は実施例１の場合と同様にして、ホットメルト接着剤を製造した。
【００５３】
（比較例２）
ワックスとしてのフィッシャートロプシュワックス「ＦＴ−１００」を含有させなかったこと以外は実施例２の場合と同様にして、ホットメルト接着剤を製造した。
【００５４】
実施例１および実施例２、ならびに、比較例１および比較例２で得られたホットメルト接着剤の性能（１．乾燥時接着性、２．湿潤時接着性）を以下の方法で評価した。その結果は表１に示すとおりであった。
【００５５】
１．乾燥時接着性
被着体としてティッシュペーパーを用い、カーテンスプレーによって、一方のティッシュペーパーにホットメルト接着剤を塗布温度１４０℃、塗布量３ｇ／ｍ2 の条件で塗布し、直ちに他方のティッシュペーパーを接着して、ティッシュペーパー接着物を作製した。次いで、得られたティッシュペーパー接着物を幅２５ｍｍ×長さ１００ｍｍに裁断して乾燥時試験片を作製し、万能引張試験機を用いて、引張速度３００ｍｍ／分の条件で上記測定用試験片のＴ型剥離試験を行って、接着強度（Ｎ／２５ｍｍ）を測定した。上記測定は、接着直後のティッシュペーパー接着物から作製した乾燥時試験片と、４０℃で１ケ月間保管した後のティッシュペーパー接着物から作製した乾燥時試験片との両方について行った。
【００５６】
２．湿潤時接着性
１．の場合と同様にしてティッシュペーパー接着物を作製した。次いで、得られたティッシュペーパー接着物を幅２５ｍｍ×長さ１００ｍｍに裁断し、水中に１分間浸漬した後、取り出して、軽く水を拭き取って湿潤時試験片を作製し、万能引張試験機を用いて、引張速度３００ｍｍ／分の条件で上記湿潤時試験片のＴ型剥離試験を行って、接着強度（Ｎ／２５ｍｍ）を測定した。上記測定は、接着直後のティッシュペーパー接着物から作製した湿潤時試験片と、４０℃で１ケ月間保管した後のティッシュペーパー接着物から作製した湿潤時試験片との両方について行った。
【００５７】
【表１】
2005104996.tif 000002
【００５８】
表１から明らかなように、本発明による実施例１および実施例２のホットメルト接着剤は、いずれも接着直後から４０℃で１ケ月間保管した後に至るまで、優れた乾燥時接着性と優れた湿潤時接着性とを発現した。
【００５９】
これに対し、ワックスを含有させなかった比較例１および比較例２のホットメルト接着剤は、いずれも４０℃で１ケ月間保管した後の乾燥時接着性において、接着強度が著しく低下しており、破壊状態も好ましくない界面破壊であり、長期保管後の乾燥時接着性が悪かった。
【産業上の利用可能性】
【００６０】
以上述べたように、本発明のホットメルト接着剤は、ポリオレフィン樹脂系被着体およびセルロース系被着体のいずれに対しても優れた接着性を有し、しかも被着体が乾燥状態であっても湿潤状態であっても、接着直後から長期保管後に至るまで優れた接着性を発現するので、特に、紙おむつや生理ナプキンなどの使い捨ての衛生用品を作製するためのホットメルト接着剤として好適に用いられる。